КЕРАМИЧЕСКАЯ МАССА
CERAMIC MIXTURE

Изобретение касается составов керамических масс, которые могут быть использованы для изготовления плоских изделий: фигурок, подставок, панно, плит и др.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в получении керамической массы, имитирующей мрамор.
Технический результат достигается тем, что керамическая масса, включающая каолин, мраморную муку, керамический череп, доломит, дополнительно содержит молотый бой неокрашенного, и/или белого, и/или желтого силикатного стекла, охру и мумию при следующем соотношении компонентов, мас.%: каолин 73,0-79,8; мраморная мука 6,0-8,0; керамический череп 6,0-8,0; доломит 1,0-2,0; указанный бой стекла 6,0-8,0; охра 0,1-1,0; мумия 0,1-1,0.
В таблице приведены составы керамической массы.
Таблица.
Компоненты
Состав, мас.%:
1
2
3
Каолин
79,8
77,1
73,0
Мраморная мука
6,0
7,0
8,0
Керамический череп
6,0
7,0
8,0
Доломит
2,0
1,5
1,0
Молотый бой стекла:
неокрашенного (бесцветного)
-
4,0
8,0
белого
-
2,0
-
желтого
6,0
1,0
-
Охра
0,1
0,3
1,0
Мумия
0,1
0,1
1,0
2
2
3
2
2
3
Для приготовления керамической массы используют каолины следующего состава, мас.%: SiO 46,02-46,5; AlO 38,69-40,17; TiO 0,47-0,52; FeO 0,55-0,92; CaO 0,05-0,19; п.п.п.13, 34-13, 97.
В составе керамической массы может быть использован бой любого неокрашенного, и/или белого, и/или желтого силикатного стекла, в том числе в сочетаниях.
Компоненты дозируют в требуемых количествах, размалывают до полного прохождения через сетку №008 и готовят керамическую массу с влажностью 8-12%, из которой полусухим способом под давлением 25 МПа прессуют изделия. При температуре 950°С проводят обжиг.
Керамическая масса имитирует мрамор светло-желтого и песочного оттенков.
Источник информации
1. А.с. Болгарии №44772, 1989.